(57)【要約】【課題】  粗銅を高電流密度で電解精製して電気銅を得るのに際して、電解液の銅濃度を上昇してもアノードの不動態化を抑制できる電解精製方法を提供する。【解決手段】  電解液に硫酸酸性溶液を用いる銅の電解精製において、その電解液中の銅濃度（Ｃ）と硫酸根濃度（Ｓ）と電流密度（Ｄ）を乗じて得た積値（Ｃ×Ｓ×Ｄ）が、予め設定した係数（δ）に対して式（１）「Ｃ×Ｓ×Ｄ≦δ」の関係を満たすように、その電解液中の硫酸根濃度を調整してアノードの不動態化を抑制することを特徴とする銅の電解精製方法である。【選択図】  図１
2017214612.tif 000002
【特許請求の範囲】
【請求項１】
電解液に硫酸酸性溶液を用いる銅の電解精製において、
前記電解液中の銅濃度（Ｃ）と硫酸根濃度（Ｓ）と電流密度（Ｄ）を乗じて得た積値（Ｃ×Ｓ×Ｄ）が、予め設定した係数（δ）に対して下記（１）式の関係を満たすように、前記電解液中の硫酸根濃度を調整してアノードの不動態化を抑制することを特徴とする銅の電解精製方法。
【数１】
2017214612.tif 000006
【請求項２】
前記電解精製における電解条件が、
電解液の銅濃度（Ｃ）を４０ｇ／Ｌ以上、５５ｇ／Ｌ以下の範囲とし、
電解液の温度を５０℃以上、８０℃以下の範囲とし、
電流密度（Ｄ）が２００Ａ／ｍ２以上、４００Ａ／ｍ２以下の範囲であり、
前記係数δが５６０００００となるように硫酸根濃度（Ｓ）を調整してアノードの不動態化を抑制することを特徴とする請求項１記載の銅の電解精製方法。
【発明の詳細な説明】
【技術分野】
【０００１】
本発明は、銅の電解精製における不動態化の抑制方法に関する。
【背景技術】
【０００２】
工業的に銅の電解精製では、硫酸銅を主成分とする電解液を装入した電解槽の中に、銅製錬の乾式工程で製造された粗銅からなる陽極板（以下、アノードと称する。）と、銅もしくはステンレスやチタンなどで作られた陰極板（以下、カソードと称する。）を交互に一定間隔で対向するように配置し、一定の電流値で通電して行われる。この通電によりアノード側では電解液中に銅イオンとして溶出し、カソード上では銅イオンが電析する。同時に、アノードに含有されたニッケルやアンチモンやヒ素などの不純物、金や銀などの貴金属元素等は電解液中に溶出しなかったり、溶出してもカソードに電析しなかったりするので、カソード上には高純度な銅（電気銅）が得られる特徴がある。
【０００３】
このように、アノードに含まれている不純物元素および貴金属元素は電解液に溶出するものと、電解槽の底部にアノードスライムとして沈積するものとに分類される。沈積したアノードスライムは、電解終了後に電解槽から抜き出し、系外に払い出される。
一方、電解液に溶出したものは、電解液の一部を抜き出し、不純物除去工程で処理して再び電解液として繰り返すなどの処理により、電解液中の不純物濃度を一定に保つ操作が行われる。
【０００４】
また、電解液の濃度は、不純物除去以外の方法でも一定になるように管理されている。特許文献１に見られるように、電解液は通常１７０〜２００ｇ／Ｌの硫酸（遊離硫酸）を含んでいるため、この硫酸がアノードに一部含まれる酸化銅を化学的に溶解させる。これにより硫酸が消費され、銅濃度が上昇し、硫酸濃度が低下する。
そこで、この化学溶解に起因する液組成の変化を抑制するために、電解液には水や硫酸を添加したり、余剰の銅を電解採取によって除去したりして調整する方法が行われる。
【０００５】
一方で、銅の電解精製は時間を要する短所がある。
銅の生産量、すなわち電析量は、「通電時の電流密度×電極面積×通電時間」という関係で表される。電解精製においては、電流密度は反応速度と同じ意味となるが、過大な電流密度で通電すると、目的とする銅以外の不純物まで析出したり、銅が粒や瘤や粉状で電析して銅の品質を低下させたり、アノードとカソード間で短絡を生じて電流ロスを生じるなどの課題が発生するので、電流密度は工業的に２５０〜３５０Ａ／ｍ２前後の比較的低い値でしか操業できない。
【０００６】
このため、工業的には設備を増設あるいは大型化したり、アノードやカソードの入れ替えを機械化・自動化により短時間で行えるように改良したりして、通電時間をできる限り長く確保することで生産量を達成してきた。
【０００７】
しかし、近年は銅の需要が年々上昇し、設備の大型化や通電時間の延長だけでは対応できない状態となってきている。このため、電流密度の上昇による生産性の向上が熱望されてきている。
しかしながら、特許文献１に見られるように、電流密度を単に上昇させるとカソードに析出する銅の表面性状が悪化することがある。その表面性状の悪化は、カソード表面で電析して不足する電極近傍への銅イオンの供給が不足することに起因する。また、銅の供給不足によって不均一な電着や逆に部分的な電析が加速され、アノードとカソードの間が短絡（ショート）して、ショート率の上昇を招き、電流効率が低下することもある。
【０００８】
この表面性状の悪化に対応するべく、従来、３５〜４５ｇ／Ｌの範囲で操業してきた電解液中の銅濃度を上昇させることが行われてきた。しかし、銅濃度の上昇は、前述するように、アノードが不動態化する問題を加速するため、銅濃度を上げて電流密度を上昇するには限界があった。
このように、高い銅濃度の電解液の条件下でもアノードの不動態化を発生させない銅の電解精製方法が望まれていた。
【先行技術文献】
【特許文献】
【０００９】
【特許文献１】特開２００７−２３１３６３号公報
【発明の概要】
【発明が解決しようとする課題】
【００１０】
本発明は、粗銅を高電流密度で電解精製して電気銅を得るのに際して、電解液の銅濃度を上昇してもアノードの不動態化を抑制できる電解精製方法を提供するものである。
【課題を解決するための手段】
【００１１】
上記の課題を解決するための本発明の第１の発明は、電解液に硫酸酸性溶液を用いる銅の電解精製において、電解液中の銅濃度（Ｃ）と硫酸根濃度（Ｓ）と電流密度（Ｄ）を乗じて得た積値（Ｃ×Ｓ×Ｄ）が、予め設定した係数（δ）に対して下記（１）式の関係を満たすように、前記電解液中の硫酸根濃度を調整してアノードの不動態化を抑制することを特徴とする銅の電解精製方法である。
【００１２】
【数１】
2017214612.tif 000003
【００１３】
本発明の第２の発明は、第１の発明の電解精製における電解条件が、電解液の銅濃度（Ｃ）を４０ｇ／Ｌ以上、５５ｇ／Ｌ以下の範囲とし、電解液の温度を５０℃以上、８０℃以下の範囲とし、電流密度（Ｄ）が２００Ａ／ｍ２以上、４００Ａ／ｍ２以下の範囲であり、前記係数δが５６０００００となるように硫酸根濃度（Ｓ）を調整してアノードの不動態化を抑制することを特徴とする銅の電解精製方法である。
【発明の効果】
【００１４】
本発明によれば、高電流密度で銅の電解精製を行う際に、銅濃度が上昇してもアノードの不動態化を抑制するよう管理でき、生産性を向上させることができる。
【図面の簡単な説明】
【００１５】
【図１】飽和硫酸銅溶液における銅濃度と硫酸根濃度の積値である溶解上限値Ｅｍａｘと溶解液温度の関係示す図である。
【図２】硫酸根濃度と不動態化を生じた際の電流密度との関係を示す図である。
【図３】硫酸根濃度と不動態が発生した後に流れる電流密度との関係を示す図である。
【図４】飽和硫酸銅溶液における銅濃度と硫酸根濃度の積値と溶液温度との関係を示す実験結果である。
【発明を実施するための形態】
【００１６】
本発明者は、銅の電解精製を行う際に、アノードの不動態化は、アノード表面に非電導性の硫酸銅結晶皮膜が生成することにより発生することを見出し、この硫酸銅結晶を生成させないように処理することで不動態化の発生を効果的に抑制できることを見出した。さらに、その溶解度は、硫酸銅溶液の「銅濃度」と「硫酸根濃度」を乗じた値で決定されることを見出し、この値を指標とすることで、管理できることを見出し、本発明の完成に至ったものである。
【００１７】
以下、本発明の具体的な内容を詳細に説明する。
１．電流密度の設定
まず銅の電解精製に必要な電流密度Ｄを設定する。電流密度Ｄは、電解槽など設備の数、必要な生産量、稼働率など操業能力から決定できる。
工業的には、２００〜４００Ａ／ｍ２の範囲が実用的となる。実用的には２８０〜４００Ａ／ｍ２の範囲の電流密度において、本発明は、その効果を顕著に発揮する。
【００１８】
２．電解液の銅濃度及び硫酸根濃度選定
上記「１．電流密度の設定」によって電流密度Ｄが決定されると、次に電解液の銅濃度Ｃと硫酸根濃度Ｓを選定する。
電解液の液温は一般に高い方が好ましい。しかし、工業的には、電解槽に使用できる材質の耐熱温度や操業時の安全性、使用するエネルギー効率などを考慮すると、電解液の温度は約６０℃が実用的な温度であり、８０℃を超える高温で行う実用的な利点はほとんどない。
概ね６０℃付近での硫酸酸性溶液に溶解可能な「銅濃度×硫酸根濃度：Ｃ×Ｓ」の値が決定され、この値が目安となる。なお、液温が５０℃未満だと銅の溶解度がきわめて低下し、不動態化が著しく加速されるので本発明でも解決し辛くなる。
【００１９】
ところで、電解液の硫酸根には、電解液の中に銅イオンと対をなして存在する硫酸銅によるものと、電気伝導度を持たせるために硫酸として添加された遊離硫酸（フリー硫酸あるいは「Ｆ−硫酸」とも称する）によるものがあるが、さらにニッケルなど銅と同じように硫酸塩の形態を持つものもあり、本発明ではこれらの硫酸根の合計（Ｔｏｔａｌ  ＳＯ４、略して「Ｔ−ＳＯ４」とも表記される）を単に「硫酸根」と称する。
【００２０】
具体的には、まず銅濃度Ｃを４０〜５５ｇ／Ｌ、好ましくは４５〜５５ｇ／Ｌの範囲に調整し、次いで銅濃度に見合うように硫酸根濃度Ｓを調整する。
硫酸根濃度Ｓの調整は、硫酸添加量の調整で実施するのが容易であるが、電解液中に含まれるニッケル等の不純物を硫酸塩の形で除去することでも低減可能である。銅濃度は低い方が不動態化を誘発し難くなるが、電着表面への影響や電流密度などを考慮すると４５ｇ／Ｌ程度はあった方がよい。
【００２１】
本発明では、先ず硫酸銅と硫酸根を様々な濃度で混合して硫酸酸性溶液の飽和濃度を求めた、その際、飽和しない限界となる硫酸酸性溶液では、その「硫酸酸性溶液の銅濃度Ｃと硫酸根濃度Ｓを乗じた積値Ｅ」が、その溶液の温度ごとにほぼ一定の値となることを見出した。
具体的には、液温を４０、５０、６０℃の状態で、「溶解度ぎりぎりとなる硫酸酸性溶液の銅濃度ＣｍａｘＴ（ｇ／Ｌ）と硫酸根濃度ＳｍａｘＴ（ｇ／Ｌ）の積値」（以下「溶解上限値Ｅｍａｘ」と称する）」は、図１のように各溶液の温度ではほぼ一定の値を採る。
つまり、Ｅの値が、この溶解上限値Ｅｍａｘを超えた液組成、例えば液温が６０℃の際にＥが４００００を超えると、アノードから溶出した銅が銅イオンとして電解液の中に拡散することができず、過飽和となってアノード表面で硫酸銅の結晶として析出し、その結果電流が流れることが妨げられ、不動態化を発生させてしまうと考える。
【００２２】
そこで、上記銅濃度Ｃと硫酸根濃度Ｓを調整し、その積値Ｅが、それぞれの液温での溶解上限値Ｅｍａｘ以下になるように管理することで、不動態化の発生を抑制できる。
【実施例】
【００２３】
以下、本発明の実施例を示してさらに詳細に説明する。
［硫酸根濃度と不動態化傾向の相関性］
先ず、予め設定する電解液の液温に対応した「溶解上限値Ｅｍａｘ」を求めるために、硫酸銅五水和物、硫酸ニッケル七水和物、硫酸ナトリウム、硫酸リチウムの試薬と、純度９８重量％の硫酸および純水を用いて、表１の組成の電解液を作製した。
【００２４】
アノードに粗銅、カソードに純銅を用い、その電極面積を共に２ｃｍ２とした。市販のポテンショスタットを用いて、アノードを卑な電位から貴な電位に１ｍＶ／秒の走査速度で変化させ、その際に流れる電流を測定し、これを電流密度に換算し、図２及び図３に示す結果を得た。
また、同時にアノード表面について、拡大鏡を用いて目視で観察した。
【００２５】
電位は、０Ｖ（参照電極は標準水素電極、以下同じ）から１．０Ｖまでの幅で変化させた。
その結果、電流（電流密度）は電位を変化させるに伴って上昇するが、電流がピークに達した際に不動態化が発生した。このピークとなる電流密度を「不動態化電流密度」とした。
また、不動態化電流密度となるピークを過ぎた後、電流は一定値まで急減するが、電位が１．０Ｖを示す際の電流密度を「不動態保持電流密度」とした。
【００２６】
目視観察では不動態化保持電流密度が流れる間も不動態化が継続した。
不動態化電流密度が低いほど容易に不動態化することを意味し、不動態保持電流密度が低いことは、電流が流れないことを意味するので、不動態により生成したアノード表面の皮膜が緻密で厚いことを意味する。
【００２７】
図２および図３より、電解液中硫酸根濃度の上昇に伴い、不動態化電流密度および不動態保持電流密度が低下することが分かった。
【００２８】
【表１】
2017214612.tif 000004
【００２９】
［溶解度］
硫酸銅五水和物と硫酸および純水を混合した場合の溶解度を調査した。溶解度における各濃度は表２に示し、その結果を図４に図示した。
【００３０】
アノード表面における「銅濃度と硫酸根濃度の積値」以下となる領域では、硫酸銅の結晶が析出しないことを意味し、すなわち不動態化が発生しないことになる。
【００３１】
【表２】
2017214612.tif 000005
【００３２】
このように、本発明では、実際のアノード表面での銅濃度や硫酸根濃度など局部的に測定することが困難な不動態化要因を、電解液平均の銅濃度や硫酸濃度と電流密度の値をもとにして推定できる。
【実施例１】
【００３３】
［係数δの決定、不動態が発生しない条件の確認］
銅濃度Ｃを５０ｇ／Ｌ、硫酸根濃度Ｓが３５０ｇ／Ｌとなる電解液を作製した。電解液の温度を６０℃に維持し、電流密度Ｄを２００〜４００Ａ／ｍ２の間で変えて銅の電解精製を実施した。
各電流密度で１００時間通電した。その結果、「銅濃度（ｇ／Ｌ）×硫酸根濃度（ｇ／Ｌ）×電流密度（Ａ／ｍ２）の値δ」が、５６０００００を境にしてそれより小さい数字では不動態化せず、大きい数字では不動態化することが分かった。
【００３４】
（比較例１）
銅濃度５０ｇ／Ｌ、硫酸根濃度３５０ｇ／Ｌとなる電解液を作製した。電解液の温度を６０度に調整し、電流密度３５０Ａ／ｍ２で銅の電解精製を１００時間通電して実施した。
上記実施例１と同じように係数を求めると、６１２５０００となる。
その結果、アノードの不動態化が発生していた。
【図１】
2017214612.tif 000007
【図２】
2017214612.tif 000008
【図３】
2017214612.tif 000009
【図４】
2017214612.tif 000010